【事件の表示】
　特許第２８０９５５４号「ギャップのない円筒形ブランケットスリーブ」の特許に対する特許異議の申立てについて、次のとおり決定する。
【結　論】
　特許第２８０９５５４号の請求項１乃至２０に係る特許を維持する。
【理　由】
［１］手続の経緯
　本件特許第２８０９５５４号の請求項１乃至２０に係る発明は、平成４年５月１４日に特許出願され（パリ条約優先権主張、１９９１年５月１４日、アメリカ合衆国、６９９６６８）、平成１０年７月３１日にその特許の設定登録がなされ、その後、松林清雄より特許異議の申立がなされたものである。
　
［２］本件請求項１乃至２０に係る発明
　本件請求項１乃至２０に係る発明は、その特許請求の範囲の請求項１乃至２０に記載された次のとおりのものである。
「【請求項１】オフセット印刷機用の円筒形ブランケットスリーブであって
（ａ）弾力性のある拡張可能な円筒形スリーブからなる裏当て層、
（ｂ）該裏当て層上に、圧縮性の極小球を含有するゴム接着剤中に埋封されている圧縮性の糸を円周方向に沿って少なくとも一重に巻きつけたものより成り、糸およびゴム接着剤および極小球の円周方向に沿って該巻きつけたものが連続層を与える下層部分と、
極小球を全く有しないゴム接着剤中の非伸縮性の糸を前記第一の巻きつけたものの上に円周方向に沿って少なくとも一重に巻きつけたものより成る上層部分とを含む中間圧縮層、及び
（ｃ）中間圧縮性の層の上にあって、ギャップのない外周を与える外面印刷層を含む前記円筒形ブランケットスリーブ。
　【請求項２】中間圧縮層の下層部分が、圧縮性の極小球を含有するゴム接着剤中の圧縮性糸を円周方向に沿って少なくとも二重に巻き付けたものより成る、請求項１記載の円筒形ブランケットスリーブ。
　【請求項３】圧縮性の糸が木綿製である請求項１記載の円筒形ブランケットスリーブ。
　【請求項４】弾力性のある内部裏当て層が円筒形のニッケルである請求項１記載の円筒形ブランケットスリーブ。
　【請求項５】ブランケット胴内にガスを圧出−膨張させることにより、該ブランケット胴上の円筒形ブランケットスリーブの位置決めを容易にする、印刷ブランケット胴を有するオフセット印刷機で用いられる円筒形ブランケットスリーブであって、
（ａ）弾力性のある拡張可能な円筒形スリーブからなる内部裏当て層、
（ｂ）当該裏当て層上の中間圧縮性層であって、圧縮性の糸、圧縮性の極小球並びに当該糸及び極小球を包囲する非圧縮性のゴム接着剤を裏当て層上に一重に巻き付けてなる第一の巻き付けにより連続層を形成している最内層部分と、非伸縮性の糸及び非圧縮性エラストマー物質を当該第一の巻き付けの上に一重に巻き付けることにより形成した最外層部分とを含む当該中間圧縮層、及び
（ｃ）画像受容性物質からなる連続的外周を有する外面印刷層を含む前記円筒形ブランケットスリーブ。
　【請求項６】中間圧縮層の圧縮性の糸が裏当て層上に円周方向に沿って巻き付けられている請求項５記載の円筒形ブランケットスリーブ。
　【請求項７】圧縮性の糸が木綿製である請求項５記載の円筒形ブランケットスリーブ。
　【請求項８】オフセット印刷機のブランケット胴用の円筒形印刷ブランケットスリーブであって、
（ａ）ブランケット胴上を軸方向に移動可能な円筒形裏当て層、
（ｂ）前記裏当て層上に設けたギャップなし且つ継目なしの圧縮性の層であって、圧縮性手段を含有するエラストマー物質を円周方向に継目なく形成した第一の管状本体と前記エラストマー物質を円周方向に継目のなく形成した当該第一の管状本体に埋め込まれ且つ前記裏当て層の回りに螺旋状に巻かれた圧縮性の糸とを含むもの；
（ｃ）前記圧縮性の層上に設けたギャップなし且つ継目なしの円筒形非伸縮性の層であって、円周方向に非伸縮性である材料を含むもの；及び
（ｄ）前記非伸縮性の層上に設けた円筒形印刷層であって、ギャップがなく且つ継目のない円筒形印刷表面を有するものを含む前記円筒形印刷ブランケットスリーブ。
　【請求項９】前記圧縮性の糸が前記圧縮性層を圧縮した時に当該圧縮性の層を発熱しにくくする、請求項８記載の円筒形印刷ブランケットスリーブ。
　【請求項１０】前記圧縮性の手段が微小球を含み、前記圧縮性の糸が前記第一の管状本体を形成するエラストマー物質及び前記微小球により含浸されている、請求項９記載の円筒形印刷ブランケットスリーブ。
　【請求項１１】前記円筒形非伸縮性層がエラストマー物質を円周方向に継目なく形成して成る第二の管状本体を含み、前記円周方向に非伸縮性の材料が、当該エラストマー物質を円周方向に継目なく形成して成る第二管状本体に埋め込まれ且つ前記圧縮性の層の回りを螺旋状に巻かれた、長手方向に非伸縮性の糸を含む、請求項８記載の円筒形印刷ブランケットスリーブ。
　【請求項１２】オフセット印刷機のブランケット胴用の円筒形印刷ブランケットスリーブであって、
（ａ）弾力性のある拡張可能な円筒形スリーブからなる裏当て層、
（ｂ）前記裏当て層上に設けたギャップなし且つ継目なしの円筒形圧縮性の層であって、エラストマー物質を円周方向に継目なく形成して成る管状本体、前記エラストマー物質を円周方向に継目なく形成してなる当該管状本体全体にわたって配されている第一の圧縮性の手段、及び前記エラストマー物質を円周方向に継目なく形成してなる当該管状本体に埋め込まれ且つ前記裏当て層の回りに螺旋状に巻かれた非伸縮性の糸を含む第二の圧縮性の手段を有するもの；及び
（ｃ）ギャップがなく且つ継目のない円筒形印刷表面を有する円筒形外側印刷層を含む前記円筒形印刷ブランケットスリーブ。
　【請求項１３】オフセット印刷機中のブランケット胴に用いられる円筒形印刷ブランケットスリーブの製造方法であって、
所定量の第一のエラストマー物質中に圧縮性の手段を理包させて圧縮性の複合材料を形成し且つ当該圧縮性の複合材料を円筒形裏当て層上に円周方向に継目なく管状に施用してギャップなし且つ継目なしの円筒形の層を前記圧縮性の複合材料で形成することにより前記円筒形印刷ブランケットスリーブの第一の層を形成し、ここで、前記圧縮性複合材料を前記所定量の第一のエラストマー物質と圧縮性微小球との混合物で圧縮性糸を被覆することにより形成し、そして、前記裏当て層の回りに当該被覆した糸を螺旋状に一重に巻くことにより前記裏当て層上に前記圧縮性複合材料を円周方向に継目なく管状に施用し、
前記第一の層上に所定量の第二のエラストマー物質を円周方向に継目なく管状に施用して前記第二のエラストマー物質のギャップなし且つ継目なしの円筒形の層を形成し且つ前記第二のエラストマー物質を円周方向に継目なく形成してなる管状本体中に円周方向に非伸縮性である材料を埋包することにより円筒形印刷ブランケットスリーブの第二の層を形成し、そして前記第二の層の上に所定量の第三のエラストマー物質を円周方向に継目なく管状に施用し且つ当該印刷層上に円筒形のギャップのない印刷表面を形成することにより前記円筒形印刷ブランケットスリーブの印刷層を形成する、前記製造方法
　【請求項１４】前記圧縮性複合材料を、前記所定量の第一エラストマー物質中に圧縮性の糸又は繊維及び圧縮性微小球を埋め込むことにより形成する、請求項１３記載の方法。
　【請求項１５】前記圧縮性複合材料を、前記裏当て層上にドクターブレードを用いて一様の厚さに施用する、請求項１３記載の方法。
　【請求項１６】前記圧縮性複合材料を、前記裏当て層上にドクターロールを用いて一様の厚さに施用する、請求項１３記載の方法。
　【請求項１７】前記第二の層を、長手方向に非伸長性である糸を前記所定量の第二エラストマー物質で被覆し第一の層の回りに前記被覆した糸を螺旋状に一重に巻くことにより形成する、請求項１３記載の方法。
　【請求項１８】前記糸の円周方向に沿って互いに隣接する部分が前記裏当て層の軸に対し実質的に垂直な方向に延在するように巻かれている、請求項１７記載の方法。
　【請求項１９】長手方向に非伸縮性である糸を編んで形成した管を前記第一層の外周に沿って入れ子式状に動かし、さらに該編んだ管を軸線方向に伸ばして、その直径を縮小させ、半径方向に圧縮性の予荷重を前記第一層に加えることによって前記第二層を形成させる、請求項１３記載の方法。
　【請求項２０】長手方向に非伸縮性である糸を織って形成した管を前記第一層の外周に沿って入れ子式状に動かし、さらに該糸を収縮させて該織った管の直径を縮小させ、半径方向に圧縮性の予荷重を前記第一層に加えることによって前記第二層を形成させる、請求項１３記載の方法。」
　
［３］特許異議申立てについての判断
１．特許異議申立ての理由の概要
　特許異議申立人は、証拠方法として甲第１号証の１（欧州特許公報第０４２１１４５Ａ２号）、甲第１号証の２（特開平３−１２８２４７号公報、甲第１号証の１の翻訳文に相当するものとして提出された）、甲第２号証（米国特許第３５６８２８６号明細書）、甲第３号証（実願昭６１−１２３９６６号（実開昭６３−３０１６５号）のマイクロフィルムと公開公報）、甲第４号証（特公平２−５０８７８号公報）、甲第５号証（郁文堂独和辞典、第２版、１９９３年、第２３４頁、第１６頁）を提出し、本件請求項１乃至２０に係る発明は、甲第１乃至４号証に記載の発明と同一、あるいはこれらの発明に基づいて当業者が容易に発明をすることができたものであるので、特許法第２９条第１項第３号に規定する発明に該当し、あるいは同第２９条第２項の規定により特許を受けることができないものである旨主張している。
２．甲各号証の記載事項
（１）甲第１号証の１
　ａ．「本発明はオフセット印刷機に関する。」（２頁１欄３〜４行）
　ｂ．「本発明によれば、ブランケットは、管状の形状を成し、ギャップ部の全くない連続的な外表面と内表面とを有している。ブランケットは、ブランケット胴の外方円周表面上に取り外し可能に組み込まれている。」（２頁１欄５２行〜２欄２行）
　ｃ．「管状のブランケットは、剛性材料から成る内方層の上に、非圧縮性の材料から成る円筒状の外方層と、圧縮性の材料から成る円筒状の層とを有している。・・・ブランケットの圧縮性の層は、多数の空所を有しており、」（２頁２欄２７〜３６行）
　ｄ．「つまりブランケット１８は円筒形の外方層６６（第３図）を有し、その上にブランケットの滑らかな円筒状の側部表面４０が配置されている。円筒状の外方層６６はたとえば天然ゴム又は合成ゴムのような弾発的に撓み可能な、かつ非圧縮性の高分子材料から成っている。第２の又は中間の円筒層６８（第３図）は、外方層６６の内側の半径方向に配置されている。・・・円筒形の中間層６８は、天然ゴム又は合成ゴムのような弾発的な圧縮性高分子材料から成っている。円筒形の第３層７４は、第２層６８の半径方向の内方に配置されている。・・・第３層７４は、外方層６６と同一の非圧縮性材料から形成されている。」（５頁８欄２５〜５４行）
　ｅ．「スリーブ８０は、本発明の図示の実施例にあっては、ニッケルから形成されており、」（６頁９欄５〜７行）
　ｆ．「印刷機は管状ブランケットの半径方向の膨張を惹き起すための手段を有しており」（６頁９欄２３〜２５行）
　ｇ．「ブランケット１８は、ブランケット胴１４から離れて軸方向に手動で移動できるようになる。つまりスリーブ８０は、ブランケット１８がブランケット胴１４上を動くことができるように、半径方向に、又は引張られて半径方向に、外方に向かって膨張可能でなければならない。」（６頁９欄２９〜３４行）
　ｈ．「可撓性の繊維材料又は非伸縮性の材料を各層６６，６８及び７４の間又はその内部に設けることも可能である。層の数は増やしても又は減らしても良い。」（７頁１２欄１１〜１６行）
　ｉ．「圧縮性内方層６８は又、発泡体以外の材料、例えば弾発的に可撓性のメッシュ材又は繊維材から形成されていても宣い。」（７頁１２欄２２〜２６行）
　ｊ．「ブランケット１８が手動でブランケット胴１４上をスライドできるようにするため、ブランケット１８は流体、圧力により弾発的に膨張せしめられる。」（８頁１４欄２０〜２２行）
　ｋ．「ブランケット胴１４上で・・・つまりブランケット胴１４の内部にかけられる空気圧は、ブランケット１８の内部に連通していて、ブランケットがブランケット胴１４上に挿入できるようにブランケットを膨張せしめる。ブランケット１８をブランケット胴１４の外方円周上に位置せしめた後、空気圧は除去される。」（９頁１６欄９〜２１行）
等が記載されている。
（２）甲第２号証
　ａ．「本発明は、新規な製品に関し、より具体的には、新規で、弾力のある体積圧縮性のロールに関する。」（１欄２４〜２６行）
　ｂ．「体積圧縮性と寸法的な安定性がないと、熱の蓄積、静電気の発生、摩耗の増加、ニップ部における速度の変化といった不具合につながる。新規なロールは先行技術の欠点がなく、特に印刷やその他の工業的な利用に適していることが分かっている。」（１欄４９〜５６行）
　ｃ．「図面を参照すると、図１において、ロール１０は、非弾性のコア１１とその上に特定のパターンで巻き付けられたゴムを被覆した繊維１３とからなる。」（２欄２５〜２８行）
　ｄ．「図３はロール１０の一部の３−３線に沿った拡大された模式的な断面図である。下になる表面被覆２０は、エラストマーバインダー材料２２に囲まれた個々の細糸２１からなる複数のコード層である。」（２欄３６〜４０行）
　ｅ．「細糸材料の層の数は、糸の巻き方、細糸の直径、その巻き角度、巻く際の張力によって変わる。また、巻き角度は、好ましくは、ロール軸に対して実質的に直角からロール軸に対して４５°の角度である。」（３欄４１〜４７行）
　ｆ．「“細糸”または“細糸材料”という用語は、独立した連続的な繊維、連続的な撚り糸、コード、紡ぎ糸、糸に形成された複数の繊維を意味するものとしてここで使用する。」（４欄６２〜６５行）
　ｇ．「本発明において使用される細糸には、ガラス、モダクリル（ダイネル）、ポリエステル（ダクロン）、ポリエチレン、ポリプロピレン、塩化ポリビニリデン、フロロカーボン、レーヨン、アクリル、綿、羊毛といった天然または合成の繊維が含まれる。」（４欄７１〜７５行）
　ｈ．「エラストマーバインダー材料は如何なるものであっても本発明における使用に適している。そのようなエラストマーの例としては、ニトリルゴムなどの合成ゴム、ネオプレーン、天然ゴム、及びブタジエン・スチレンゴムなどがある。」（５欄１５〜１９行）
　ｉ．「付加的なクッションを付与するために、例えば、従来からの方法により発泡させたエラストマーバインダー材料を用いることができる。」（５欄３０〜３２行）
　ｊ．「細胞状のエラストマーバインダー中の空隙により、その材料の体積圧縮が得られる。」（５欄４０〜４２行）
　ｋ．「別の実施態様においては、細糸材料を非弾性のコアに直接に置く代わりに、コアと細糸材料空隙の有る層との間に、付加的な圧縮性材料をはさむことができる。細糸を巻き付けたコアは、鋼、ゴム、プラスターなどであってよい。」（６欄１１〜１９行）
　ｌ．「本発明を主にロールとして説明してきたが、本発明は圧縮性のシート材料が望まれる場合にはいつでもシート材料として用いることができることが理解されるべきである。そのようなシート材料は、本発明の範囲に入るロールを取って、ロール軸に平行な線に沿ってそれを切り、非弾性のコアから多孔性の細糸材料を巻き外すことにより得ることができる。このようにして得られるシート状材料は、例えば、圧縮性のリトグラフブランケットや、活版印刷パッキングとして用いることができる。」（６欄３１〜４０行）
等が記載されている（日本語訳は申立人提出の抄訳を採用）。
（３）甲第３号証
　ａ．「高速オフセット印刷機に使用される印刷用ブランケットには圧縮性層を設けた印刷用ブランケットが用いられる。圧縮性層を設けるのは運転中の圧力下でもバルジ現象によりブランケットの周長が変化しないようにするためである。即ち、オフセット印刷は刷版から一度ブランケットに転写してそれから紙面に印刷するので、刷版の版胴とブランケットのゴム胴、及びゴム胴と印刷用紙を通す圧胴とはそれぞれ周速が一致していなければならない。周速が一致していないと画像にズレが生じこのズレは高速印刷機ほど大きくなる。圧縮性層を設けることによっていわゆるバルジ現象による周速の不一致を防止し、印刷像の「ぼけ」を防止するのである。」（明細書１頁下５行〜２頁１０行）
　ｂ．「表面ゴム層５の下面の補強層４は表面ゴム層５に布目が出ないように細い糸によって織られている。」（３頁４〜６行）
　ｃ．「圧縮性印刷用ブランケット１０は非伸長性繊維で形成した織布１１を２層積層して補強層１２を形成し、この補強層１２に圧縮性層１３を設け、さらにこの圧縮性層１３の上面に織布１１ａを２層積層して補強層１４となし、最後に印刷面となる表面ゴム層１５を順次積層して構成されている。」（５頁１３〜１９行）
　ｄ．「圧縮性層１３は公知の方法により製造することができる。即ち、ゴム組成物中に発泡剤を配合しておき、ゴム加硫時に加熱発泡させる発泡法、あるいはゴム組成物中に溶出液に溶解する粉体（例えば、塩）を添加し、ゴム加硫後に粉体を溶出せしめて気泡を形成する、いわゆるソルト浸出法、また、ゴム組成物中に中空微小球を混入させて独立した気泡を形成する中空微小球混入法等のいずれでもよい。」（６頁７〜１５行）
等が記載されている。
（４）甲第４号証
　ａ．「本発明は印刷用ブランケットの製造方法、特に圧縮層を有する印刷用ブランケットの製造方法に関するものである。」（１頁１欄１５〜１７行）
　ｂ．「このような圧縮層を製造する方法としては、合成ゴム配合物中に発泡剤を配合しておき、ゴム加硫時に加熱発泡させて気泡を有する圧縮層を設ける方法あるいは、多孔質フエルトにエラストマーを含浸をさせる方法、また、中空微小球をエラストマー中に分散させ独立気泡を形成させ圧縮層とする方法等が知られている。」（１頁２欄１４〜２０行）、
　ｃ．「オフセット印刷用ブランケットの圧縮層の製造方法において、下記の工程を含むことを特徴とするものである。」（２頁３欄３６〜３９行）
　ｄ．「本発明による印刷用ブランケットの製造方法によれば、耐油性ポリマーのゴム配合物に溶出液に溶出されうる粉体を添加する。・・・この粉体を添加したポリマー配合物を基布上に積層する・・・ナイフコータ、ロールコータ等により塗布積層しえる。・・・このような積層体を任意に加硫した後、溶出液中にに浸漬する。」（２頁４欄１２行〜３頁５欄３６行）
　ｅ．「このようにして製造された圧縮層上にゴム糊を塗布し、補強布を積層し、その上に表面ゴム層等を設け印刷用ブランケットとする。」（３頁６欄２２〜２４行）
等が記載されている。
（５）甲第５号証
　「Ｂｌａｓｅ」及び「ａｂｎｅｈｍｂａｒ」について日本語の意味を示すものである。
３．対比・判断
（１）請求項１乃至４に係る発明について
　請求項１に係る発明（以下、「第１発明」という）と甲第１乃至４号証記載の発明とを対比するに、甲第１乃至４号証のいずれにも、第１発明の「裏当て層上に、圧縮性の極小球を含有するゴム接着剤中に埋封されている圧縮性の糸を円周方向に沿って少なくとも一重に巻きつけたものより成り、糸およびゴム接着剤および極小球の円周方向に沿って該巻きつけたものが連続層を与える下層部分と、極小球を全く有しないゴム接着剤中の非伸縮性の糸を前記第一の巻きつけたものの上に円周方向に沿って少なくとも一重に巻きつけたものより成る上層部分とを含む中間圧縮層」の点については記載も示唆もない。
　そして、該下層部分と上層部分のそれぞれの内容と積層順序は密接に関連して意味を有するものであるから、該点が甲第１乃至４号証の記載から容易に想到し得るとも認められない。
　これに対し、申立人は、甲第１号証記載の、弾発的に撓み可能な非圧縮性の高分子材料からなる外方層６６が第１発明の外面印刷層に、弾発的な圧縮性高分子材料からなる中間層６８が同下層部分に、スリーブ８０が同裏当て層にそれぞれ対応し、第１発明の上層部分は甲第１号証記載の変形可能な繊維材料または非伸縮性の材料を各層間またはその内部に設けることにより示されているから、甲第１号証に記載のないのは圧縮性の極小球のみであるが、これも甲第１号証記載の空所又は気泡と等価である旨主張している。
　しかし、甲第１号証では、裏当て層に対応するスリーブ８０と中間層６８との間に外方層６６と同一の非圧縮性材料からなる第３層７４が介在しており、中間層６８がスリーブ８０上にある場合と外方層６６と同一の非圧縮性材料からなる第３層７４上にある場合とが同じこととはいえないから第３層７４の存在を無視できず、第１発明の下層部分には第３層７４が配置的に対応するのであって、中間層６８が対応するとはいえない。
　また、第１発明では、下層部分にゴム接着剤中に埋封されている圧縮性の糸を用い、上層部分にはゴム接着剤中の非伸縮性の糸を用いることを特定していることに意味があるところ、甲第１号証では、変形可能な繊維材料と非伸縮性の材料のいずれをどこにどのように用いるかについて何ら特定しておらず、しかも、変形可能な繊維材料または非伸縮性の材料を各層間またはその内部に設けることが、第１発明の、糸を円周方向に沿って少なくとも一重に巻きつけることを示しているとはいえない。
　これらのことから、申立人のこの主張は採用することができない。
　さらに、申立人は、第１発明の各構成要素は甲第２乃至４号証にも記載があるから、第１発明は、甲第１乃至４号証記載の第１発明に関連する構成要素を組合せることで容易に想到し得る旨も主張しているが、甲各号証記載の発明もそれぞれの層の内容と積層順序は密接に関連して意味を有するものであって、甲各号証記載の構成要素の中から第１発明に関連する構成要素のみを取り出して組合せることが容易に想起し得ることとは認められないため、この主張も採用することができない。
　したがって、請求項１に係る発明、及びこれを引用し、かつ、その構成要件の全てを具備する請求項２乃至４に係る発明は、甲第１乃至４号証に記載の発明と同一であるとも、あるいはこれらの発明に基づいて当業者が容易に発明をすることができたものであるとも認められない。
（２）請求項５乃至７に係る発明について
　請求項５に係る発明（以下、「第５発明」という）と甲第１乃至４号証記載の発明とを対比するに、甲第１乃至４号証のいずれにも、第５発明の「裏当て層上の中間圧縮性層であって、圧縮性の糸、圧縮性の極小球並びに当該糸及び極小球を包囲する非圧縮性のゴム接着剤を裏当て層上に一重に巻き付けてなる第一の巻き付けにより連続層を形成している最内層部分と、非伸縮性の糸及び非圧縮性エラストマー物質を当該第一の巻き付けの上に一重に巻き付けることにより形成した最外層部分とを含む当該中間圧縮層」の点については記載も示唆もない。
　そして、該最内層部分と最外層部分のそれぞれの内容と積層順序は密接に関連して意味を有するものであるから、該点が甲第１乃至４号証の記載から容易に想到し得るとも認められない。
　これに対し、申立人は、該点には甲第１号証との対比で「請求項１について述べたのと同じ説明が当てはまる」と主張しているが、甲第１号証記載の弾発的に撓み可能な非圧縮性の高分子材料からなる外方層６６と同一の非圧縮性材料からなる第３層７４が、第５発明の圧縮性の糸と圧縮性の極小球並びに当該糸及び極小球を包囲する非圧縮性のゴム接着剤を裏当て層上に一重に巻き付けてなる最内層部分に相当するとは認め難く、また、甲第１号証記載の弾発的な圧縮性高分子材料からなる中間層６８が、第５発明の非伸縮性の糸及び非圧縮性エラストマー物質を一重に巻き付けてなる最外層部分に相当するとも認められないため、申立人のこの主張は採用することができない。
　さらに、申立人は、第５発明の各構成要素は甲第２乃至４号証にも記載があるから、第５発明は、甲第１乃至４号証記載の第５発明に関連する構成要素を組合せることで容易に想到し得る旨も主張しているが、甲各号証記載の発明もそれぞれの層の内容と積層順序は密接に関連して意味を有するものであって、甲各号証記載の構成要素の中から第５発明に関連する構成要素のみを取り出して組合せることが容易に想起し得ることとは認められないため、この主張も採用することができない。
　したがって、請求項５に係る発明、及びこれを引用し、かつ、その構成要件の全てを具備する請求項６乃至７に係る発明は、甲第１乃至４号証に記載の発明と同一であるとも、あるいはこれらの発明に基づいて当業者が容易に発明をすることができたものであるとも認められない。
（３）請求項８乃至１１に係る発明について
　請求項８に係る発明（以下、「第８発明」という）と甲第１乃至４号証記載の発明とを対比するに、甲第１乃至４号証のいずれにも、第８発明の「裏当て層上に設けたギャップなし且つ継目なしの圧縮性の層であって、圧縮性手段を含有するエラストマー物質を円周方向に継目なく形成した第一の管状本体と前記エラストマー物質を円周方向に継目のなく形成した当該第一の管状本体に埋め込まれ且つ前記裏当て層の回りに螺旋状に巻かれた圧縮性の糸とを含むもの（以下、「下層部分」という）、及び前記圧縮性の層上に設けたギャップなし且つ継目なしの円筒形非伸縮性の層であって、円周方向に非伸縮性である材料を含むもの（以下、「上層部分」という）」の点については記載も示唆もない。
　そして、該下層部分と上層部分のそれぞれの内容と積層順序は密接に関連して意味を有するものであるから、該点が甲第１乃至４号証の記載から容易に想到し得るとも認められない。
　これに対し、申立人は、該点には甲第１号証との対比で「請求項１について述べたものと同じ説明が適用できる」と主張しているが、甲第１号証記載の弾発的に撓み可能な非圧縮性の高分子材料からなる外方層６６と同一の非圧縮性材料からなる第３層７４が、第８発明の裏当て層上に設けたギャップなし且つ継目なしの圧縮性の層であって、圧縮性手段を含有するエラストマー物質を円周方向に継目なく形成した第一の管状本体と前記エラストマー物質を円周方向に継目のなく形成した当該第一の管状本体に埋め込まれ且つ前記裏当て層の回りに螺旋状に巻かれた圧縮性の糸とを含む下層部分に相当するとは認め難く、また、甲第１号証記載の弾発的な圧縮性高分子材料からなる中間層６８が、第８発明の前記圧縮性の層上に設けたギャップなし且つ継目なしの円筒形非伸縮性の層であって、円周方向に非伸縮性である材料を含む上層部分に相当するとも認められないため、申立人のこの主張は採用することができない。
　さらに、申立人は、第８発明の各構成要素は甲第２乃至４号証にも記載があるから、第８発明は、甲第１乃至４号証記載の第８発明に関連する構成要素を組合せることで容易に想到し得る旨も主張しているが、甲各号証記載の発明もそれぞれの層の内容と積層順序は密接に関連して意味を有するものであって、甲各号証記載の構成要素の中から第８発明に関連する構成要素のみを取り出して組合せることが容易に想起し得ることとは認められないため、この主張も採用することができない。
　したがって、請求項８に係る発明、及びこれを引用し、かつ、その構成要件の全てを具備する請求項９乃至１１に係る発明は、甲第１乃至４号証に記載の発明と同一であるとも、あるいはこれらの発明に基づいて当業者が容易に発明をすることができたものであるとも認められない。
（４）請求項１２に係る発明について
　請求項１２に係る発明（以下、「第１２発明」という）と甲第１乃至４号証記載の発明とを対比するに、甲第１乃至４号証のいずれにも、第１２発明の「裏当て層上に設けたギャップなし且つ継目なしの円筒形圧縮性の層であって、エラストマー物質を円周方向に継目なく形成して成る管状本体、前記エラストマー物質を円周方向に継目なく形成してなる当該管状本体全体にわたって配されている第一の圧縮性の手段、及び前記エラストマー物質を円周方向に継目なく形成してなる当該管状本体に埋め込まれ且つ前記裏当て層の回りに螺旋状に巻かれた非伸縮性の糸を含む第二の圧縮性の手段を有するもの」の点については記載も示唆もない。
　そして、該第一の圧縮性の手段と第二の圧縮性の手段のそれぞれの内容とその組合せは密接に関連して意味を有するものであるから、該点が甲第１乃至４号証の記載から容易に想到し得るとも認められない。
　これに対し、申立人は、該点には甲第１号証との対比で「請求項１及び８についてした説明がそのまま当てはまり」と主張しているが、その説明によっては上記のように特定された第一の圧縮性の手段と第二の圧縮性の手段とを組合せて裏当て層上の圧縮性層とすることが容易に想起し得るといえないため、申立人のこの主張は採用することができない。
　さらに、申立人は、第１２発明の各構成要素は甲第２乃至４号証にも記載があるから、第１２発明は、甲第１乃至４号証記載の第１２発明に関連する構成要素を組合せることで容易に想到し得る旨も主張しているが、甲各号証記載の発明はそれぞれの層の内容と組合せが密接に関連して意味を有するものであって、甲各号証記載の構成要素の中から第１２発明に関連する構成要素のみを取り出して組合せることが容易に想起し得ることとは認められないため、この主張も採用することができない。
　したがって、請求項１２に係る発明は、甲第１乃至４号証に記載の発明と同一であるとも、あるいはこれらの発明に基づいて当業者が容易に発明をすることができたものであるとも認められない。
（５）請求項１３乃至２０に係る発明について
　請求項１３に係る発明（以下、「第１３発明」という）と甲第１乃至４号証記載の発明とを対比するに、甲第１乃至４号証のいずれにも、第１３発明の「所定量の第一のエラストマー物質中に圧縮性の手段を理包させて圧縮性の複合材料を形成し且つ当該圧縮性の複合材料を円筒形裏当て層上に円周方向に継目なく管状に施用してギャップなし且つ継目なしの円筒形の層を前記圧縮性の複合材料で形成することにより前記円筒形印刷ブランケットスリーブの第一の層を形成し、ここで、前記圧縮性複合材料を前記所定量の第一のエラストマー物質と圧縮性微小球との混合物で圧縮性糸を被覆することにより形成し、そして、前記裏当て層の回りに当該被覆した糸を螺旋状に一重に巻くことにより前記裏当て層上に前記圧縮性複合材料を円周方向に継目なく管状に施用し、前記第一の層上に所定量の第二のエラストマー物質を円周方向に継目なく管状に施用して前記第二のエラストマー物質のギャップなし且つ継目なしの円筒形の層を形成し且つ前記第二のエラストマー物質を円周方向に継目なく形成してなる管状本体中に円周方向に非伸縮性である材料を埋包することにより円筒形印刷ブランケットスリーブの第二の層を形成」する点については記載も示唆もない。
　そして、該第一の層と第二の層のそれぞれの内容と積層順序と形成工程は密接に関連して意味を有するものであるから、該点が甲第１乃至４号証の記載から容易に想到し得るとも認められない。
　これに対し、申立人は、該点には、「方法として特異なものは何もなく、単に請求項１乃至１２のブランケットスリーブの製造工程を当業者の常識に従って記載したものに過ぎない。したがって、上記の説明がそのまま当てはまる」と主張しているが、その説明によっては前示のとおり該点を容易に想起し得るといえないため、申立人のこの主張は採用することができない。
　したがって、請求項１３に係る発明、及びこれを引用し、かつ、その構成要件の全てを具備する請求項１４乃至２０に係る発明は、甲第１乃至４号証に記載の発明と同一であるとも、あるいはこれらの発明に基づいて当業者が容易に発明をすることができたものであるとも認められない。
　
［４］むすび
　以上のとおりであるから、特許異議の申立ての理由によっては本件請求項１乃至２０に係る発明についての特許を取り消すことはできない。
　また、他に本件請求項１乃至２０に係る発明についての特許を取り消すべき理由を発見しない。
　したがって、本件請求項１乃至２０に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年１１月８日（２０００．１１．８）